光電デバイスのための高品質シリコン材料を形成するためのシステムであって、前記システムは、内側領域を備えるるつぼと、アークヒーターを含むエネルギー源とを、具備し、前記るつぼは、石英材料でできており、前記石英材料は、少なくとも摂氏1400度の温度に耐えることができ、前記るつぼは、直立に配置されて、溶融材料を露出させる開放域があり、前記アークヒーターを含む前記エネルギー源は、前記開放域より上に構成され、前記露出溶融材料と前記アークヒーターの銃口領域との間の隙間によって間隔が開いており、前記露出溶融材料の中心領域付近内で規定の温度プロファイルの形成を引き起こしつつ、溶融材料の外側領域をるつぼの石英材料の融点より低い温度に維持する、システム。前記アークヒーターは、励起アルゴン種を発して、一部の溶融材料に熱移動を引き起こすように構成されるプラズマ銃であり、前記アークヒーターは、前記アークヒーターの冷却を引き起こす熱移動装置を備える構成である、請求項1に記載のシステム。前記アークヒーターは、発生源によって強熱することができる、請求項1に記載のシステム。前記アークヒーターは、電力定格が20kワット以上であり、デューティーサイクルに従ってパルス駆動することができる、請求項1に記載のシステム。前記銃口領域は、最大寸法が約05センチメートルから約2センチメートルである、請求項1に記載のシステム。最大温度プロファイルは、溶融材料からリン種の除去を引き起こす約3000度以上である、請求項1に記載のシステム。溶融材料には、少なくとも最大温度プロファイルにより形成される温度勾配によって引き起こされる対流が含まれる、請求項1に記載のシステム。前記対流は、前記溶融材料中で混合を引き起こす、請求項7に記載のシステム。太陽電池用高品質シリコン材料を形成するためのシステムであって、前記システムは、内側領域を備えるるつぼと、アークヒーターを含むエネルギー源と、ノズル領域と、を具備し、前記るつぼ、石英材料でできており、前記石英材料は、少なくとも摂氏1400度の温度に耐えることができ、前記るつぼは、直立に配置されて、溶融材料を露出させる開放域があり、前記アークヒーターを含む前記エネルギー源は、前記開放域より上に構成され、前記露出溶融材料と前記アークヒーターの銃口領域との間の隙間によって間隔が開いており、前記露出溶融材料の中心領域付近内で規定の温度プロファイルの形成を引き起こしつつ、溶融材料の外側領域をるつぼの石英材料の融点より低い温度に維持し、前記ノズル領域は、アルゴンガスを出力して前記溶融材料の中心領域付近中でくぼみ領域を引き起こすように構成された、システム。アルゴンガスは、隆起した領域によって各々が隔てられた複数の凹領域を含むくぼみ領域を形成するのに適切な流速を備える、請求項9に記載の方法。前記ノズル領域は、アルゴンガス発生源に接続し、前記ノズル領域は、セラミック物質を含む、請求項9に記載のシステム。前記アルゴンガス発生源は、アークチューブから独立して操作可能であり、前記溶融材料は、07Pascal秒の粘度を含み、前記アルゴンガス発生源は、純度9999以上である。前記くぼみ領域は、プルームのために表面領域を広げて溶融材料と相互作用し前記くぼみ領域は、少なくとも1センチメートル以上の深さを有する、請求項9に記載のシステム。前記表面領域の増加は、前記くぼみ領域のない表面領域より少なくとも3倍以上である、請求項13に記載のシステム。前記表面領域の増加は、前記くぼみ領域のない表面領域より少なくとも5倍以上であり、前記溶融材料は、乱流によって特徴付けられ、前記アークヒーターは、前記溶融材料の前記露出領域の選択部分に与えるように構成される、請求項13に記載のシステム。前記るつぼは、カバーガスを受けて前記溶融材料を前記るつぼ内に維持する、請求項1に記載のシステム。前記るつぼは、アルゴン含有カバーガスを受けて、前記溶融材料を前記るつぼ内に維持し、前記カバーガスは、前記溶融材料が酸化を受けないように維持するのに適している、請求項1に記載のシステム。前記蒸発溶融材料の一部を前記溶融材料に戻すように構成されたキャリヤーガスを更に含む、請求項1に記載のシステム。前記溶融材料内にシリコン種の大部分を戻すと共に、リン種の大部分を排出するように構成された複数の表面領域を更に含む、請求項1に記載のシステム。前記溶融材料内にシリコン種の大部分を戻すと共に、リン種の大部分を排出するように構成された複数のフィン領域を更に含み、前記溶融材料は、シリコン材料及びリン種を含み、前記溶融材料は、結果としてリン種を01ppm以下含む、請求項1に記載のシステム。光電デバイス用高品質シリコン材料を形成する方法であって、前記方法は、原料シリコン材料を内側領域を備えるるつぼへ移送すること、前記るつぼ内の前記原料シリコン材料に熱エネルギーを与えて、前記原料シリコン材料を溶融して液体の状態にし、約摂氏1400度より低い温度で溶融材料を形成することと、前記溶融材料の露出内側領域にアークヒーターを備えるエネルギー源を受けさせることと、前記溶融材料から1又は複数の不純物を除去して、るつぼ内により高純度のシリコン材料を形成することと、を含み、前記るつぼは、石英材料でできており、前記石英材料は、少なくとも摂氏1400度の温度に耐えることができ、前記溶融材料は、前記るつぼの前記内側領域によって囲まれる露出領域を有し、前記アークヒーターを備える前記エネルギー源は、前記露出領域より上に構成されて、前記露出領域と前記アークヒーターの銃口部との間との隙間によって間隔が開いており、前記露出溶融材料の内側領域付近内で、規定の温度プロファイルを形成させると共に、前記溶融材料の外側領域を前記るつぼの前記石英材料の融点より低い温度に維持する、方法。